(57)【要約】シリルモノマーの取り込まれたシリル官能化ポリオレフィンの製造方法を提供する。本方法は、シリコン含有オレフィンとα−オレフィンとを、触媒量の第ＩＶ族触媒の存在下で、シリル官能化ポリオレフィンを生成するのに十分な時間反応させることを含む。【選択図】なし【特許請求の範囲】
【請求項１】
下記式：
Ｒ”ＣＨ＝ＣＨ−（Ｚ）ｍ−（ＣＨ２）ｎＳｉＲａＲ’（３−ａ）
（式中、Ｚは、電子求引部分であり、ｍは、０又は１であり、ｎは、０〜３０の整数であり、Ｒは、アルコキシ基、アミン基、メルカプト基、アルキルシリルオキシ基、又はハロゲン含有基を表し、ａは、１以上３以下の値を有し；Ｒ’は、ヒドロカルビル基を表し、Ｒ”は、Ｈ、又は、−ＣＨ＝ＣＨ−結合、芳香環を含有する部分若しくは−ＣＨ＝ＣＨ−に共役しているＣ＝Ｃ結合に対して電子求引効果又は任意の他の活性化効果を有する基を表す）
を有する第１のオレフィンと、
一般式ＣｘＨ２ｘ（式中、ｘは、１〜３０の整数である）を有するα−オレフィンと、
を、触媒量の第ＩＶ族触媒の存在下で、シリル官能化ポリオレフィンを生成するのに十分な時間反応させることを含む、シリル官能化ポリオレフィンの製造方法。
【請求項２】
前記α−オレフィンが、エチレン及びプロピレンからなる群から選択される、請求項１に記載の方法。
【請求項３】
Ｒが独立して、アルコキシ基及びアミン基からなる群から選択される、請求項１に記載の方法。
【請求項４】
前記第ＩＶ族化合物が、第ＩＶ族メタロセン錯体を含む、請求項１に記載の方法。
【請求項５】
前記第ＩＶ族触媒をアルキル化することができる共触媒を組み合わせることを更に含む、請求項４に記載の方法。
【請求項６】
前記共触媒が、メチルアルモキサンを含む、請求項５に記載の方法。
【請求項７】
前記第ＩＶ族触媒が、式：［（Ｃ５Ｍｅ５）２ＺｒＭｅ］［ＭｅＢ（Ｃ６Ｆ５）３］を有する第ＩＶ族メタロセンを含む、請求項４に記載の方法。
【請求項８】
前記触媒が、式：［（１，２−Ｃ５Ｍｅ２Ｈ３）２ＺｒＭｅ］［ＭｅＢ（Ｃ６Ｆ５）３］を有する第ＩＶ族メタロセンを含む、請求項４に記載の方法。
【請求項９】
前記触媒が、式：［（Ｃ５Ｈ５）２ＺｒＭｅ］［ＭｅＢ（Ｃ６Ｆ５）３］を有する第ＩＶ族メタロセンを含む、請求項４に記載の方法。
【請求項１０】
前記第ＩＶ族化合物が、第ＩＶ族束縛構造触媒（ＣＧＣ）を含む、請求項１に記載の方法。
【請求項１１】
前記触媒が、下記式：
Ｍｅ２Ｓｉ（Ｃ５Ｍｅ４）（ＮｔＢｕ）ＭＣ１２
（式中、Ｍは、チタン及びジルコニウムからなる群から選択される）
を有する第ＩＶ族ＣＧＣを含む、請求項１０に記載の方法。
【請求項１２】
前記触媒が、下記式：
Ｍｅ２Ｓｉ（Ｃ５Ｍｅ４）（ＮｔＢｕ）ＭＣＨ３］［ＣＨ３Ｂ（Ｃ６Ｆ５）３］
（式中、Ｍは、チタン及びジルコニウムからなる群から選択される）
を含む第ＩＶ族ＣＧＣを含む、請求項１０に記載の方法。
【請求項１３】
ｍが１であり、ＺがＣ（Ｏ）Ｏ−であり、ｎが１〜６からなり、ａが３であり、Ｒがアルコキシ基である、請求項１に記載の方法。
【請求項１４】
前記シリルモノマーの取り込みが、得られるポリマー中０．５モルパーセント超であり、好ましくは、１モルパーセント超である、請求項１に記載の方法。
【請求項１５】
前記第ＩＶ族ＣＧＣが、式：Ｍｅ２Ｓｉ（Ｃ５Ｍｅ４）（ＮｔＢｕ）ＴｉＣｌ２を含む、請求項１０に記載の方法。
【請求項１６】
前記ＣＧＣが、１：５０以上のモル比でメチルアルモキサンを含む共触媒と混合される、請求項１０に記載の方法。
【請求項１７】
前記溶媒が、トルエン、キシレン、メシチレン、ヘキサン、ヘプタン、オクタン、及びこれらの組合せからなる群から選択される、請求項１に記載の方法。
【請求項１８】
前記シリル官能化ポリオレフィンが、約０．５モルパーセント〜約３５モルパーセントのシリルモノマー、及び約６５モルパーセント〜９９．５モルパーセントのポリオレフィンを含む、請求項１に記載の方法によって製造されるシリル官能化コポリマー。
【請求項１９】
前記触媒が、第ＩＶ族化合物を含む、請求項１８に記載の組成物。
【請求項２０】
前記第ＩＶ族触媒が、下記式：
Ｍｅ２Ｓｉ（Ｃ５Ｍｅ４）（ＮｔＢｕ）ＭＣ１２
（式中、Ｍは、チタン又はジルコニウムから選択される）
を含む、請求項１８に記載の組成物。
【請求項２１】
前記第ＩＶ族触媒が、メチルアルモキサンと混合される、請求項１８に記載の組成物。
【請求項２２】
前記α−オレフィンが、エチレンを含む、請求項１８に記載の組成物。
【請求項２３】
前記シリル官能化ポリマーを物品に成形し、次いで、水分に曝露することによって架橋することを特徴とする、請求項１に記載の方法。
【請求項２４】
充填材又は基材又は接着剤、インク、塗料、若しくはコーティングに対する極性の低いポリマーの接着を改善するための接着促進剤としての、請求項１〜１７のいずれか一項に記載の方法によって製造されるシリル官能化ポリマーの使用。
【請求項２５】
より高い極性を有するポリマーに対する極性の低いポリマーの相溶性を改善して新規合金を形成するための相溶化剤としての、請求項１８に記載の又は請求項１〜１７のいずれか一項に記載の方法によって製造されるシリル官能化ポリマーの使用。
【請求項２６】
請求項１８に記載の又は請求項１〜１７のいずれか一項に記載の方法によって製造されるシリル官能化ポリマーに、発泡剤、水分、及び縮合触媒をともに添加することを特徴とする、発泡ポリマーの形成方法。
【発明の詳細な説明】
【技術分野】
【０００１】
本開示は、概して、シリル官能化ポリオレフィンの製造方法、より具体的には、メタロセン錯体及び第ＩＶ族束縛構造触媒を含む第ＩＶ族化合物を用いたシリル官能化ポリオレフィンの製造方法を目的とする。
【背景技術】
【０００２】
チーグラーナッタ重合技術は、立体規則性及び分子量が制御されているポリオレフィンを製造する機会を提供する。しかし、適切な官能基を欠くことから、この技術によって製造されるポリオレフィンポリマーは、接着特性が低い、染料に対する親和性が低い、透過性が低い、及びより極性の高いポリマー、充填剤で補強されているか又はされていない基材との適合性が低いという点で不十分である場合がある。炭化水素系ポリマーに官能基を取り込むと、ポリマーの化学的及び物理的特性を劇的に変化させることができる。残念なことに、現世代のチーグラーナッタ触媒は、通常、触媒被毒により極性コモノマーには適合していない。保護された極性官能基を有するボランコモノマー及びモノマーの使用などの様々な試みにもかかわらず、配位重合プロセスを介して官能化ポリオレフィンを製造するためのより効率的な反応経路の検討が続いている。
【０００３】
シリル官能化ポリオレフィンが生成されるビニルシランとα−オレフィンとの効率的な共重合は、この長年の問題に対する可能なアプローチを示す。チーグラーナッタ型の触媒を用いるα−オレフィンとアリルシランとの共重合が報告されているが、嵩高で容易に入手可能な官能性ビニルシランとの共重合は、達成するのが非常に困難である。シリル基は、容易に修飾され、且つポリオレフィンを更に架橋するために用いることができるので、シリル官能化ポリオレフィンは、新たな物理的及び化学的特性を提供するだけでなく、他の官能化ポリオレフィンを製造するための前駆体として使用することもできる。
【０００４】
特開２００８−１７７９１２号は、メタロセン系重合触媒下における特定のアルケニルシラン成分［Ｄ］と２つ以上のαオレフィンとの共重合について開示している。アルケニルシラン（Ｄ）は、以下に示す構造（ＩＶ）を有する：
【化１】
2014508198.tif 000002
【０００５】
（式（ＩＶ）のうちＲ２は、水素、ハロゲン、又は炭素数１〜４の炭化水素基であり、３つのＲ２は、同じであっても異なっていてもよい。Ｒ８及びＲ９は、同じであっても互いに異なっていてもよく、水素又は炭素数１〜４の炭化水素基である。ｍは、０又は１である。）段落［０８７］は、例として、アリルトリメチルシラン、ビニルトリメチルシラン、アリルトリエチルシラン、ビニルトリエチルシランについて言及している。しかし、ビニルトリメチルシランとの共重合では、実施例に示す通り、コノモマーの取り込み率が低くなる。
【０００６】
米国特許第４  ４１３  ０６６号は、オートクレーブを用いて高圧条件下で得られるエチレンの単位とエチレン性不飽和シラン化合物の単位とを含む架橋性ポリエチレン樹脂組成物について開示している。
【０００７】
米国特許第４  ３９７  ９８１号は、オートクレーブ下における、エチレンと不飽和シラン化合物（ビニルトリメトキシシラン、ビニルトリエトキシシラン、及びγ−メタクリルオキシプロピルトリメトキシシランが最も好ましい）との共重合について開示している。
【０００８】
米国特許第３  ２２５  ０１８号は、高圧でフリーラジカル触媒と接触させるエチレンとビニルトリアルコキシシランとの共重合について開示している。
【０００９】
米国特許第４  ４４６  ２８３号は、式ＣＨ２＝Ｃ（Ｒ）ＣＯＯ（ＣＨ２）ｘＳｉＲ’ｙ（ＯＣＨ３）３−ｙ（式中、Ｒは、水素又はＣ１〜Ｃ４アルキル基であり、Ｒ’は、Ｃ１〜Ｃ４アルキル基であり、ｘは、１〜６の整数を表し、ａ及びｙは、０、１、又は２を表す）によって表される本質的にエチレン及び不飽和シラン化合物からなるコポリマーについて開示している。また、このコポリマーは、典型的にオートクレーブ内にて、高圧条件下で得られる。
【００１０】
欧州特許第１  ８４９  ８１６号は、共重合によって得られたシラン基含有ポリオレフィンについて開示している。ポリオレフィン、好ましくはポリエチレンの場合、共重合は、好ましくは、式：
Ｒ１ＳｉＲ２ｑＹ３−ｑ（ＩＩ）（式中、Ｒ１は、エチレン性不飽和ヒドロカルビル、ヒドロカルビルオキシ、又は（メタ）アクリルオキシヒドロカルビル基であり、Ｒ２は、脂肪族飽和ヒドロカルビル基であり、同じであっても異なっていてもよいＹは、加水分解性有機基であり、ｑは、０、１、又は２である）によって表される不飽和シラン化合物を用いて実施される。最も好ましい化合物は、ビニルトリメトキシシラン、ビニルビスメトキシエトキシシラン、ビニルトリエトキシシラン、γ−（メタ）アクリルオキシプロピルトリメトキシシラン、γ−（メタ）アクリルオキシプロピルトリエトキシシラン、及びビニルトリアセトキシシランである。
【発明の概要】
【発明が解決しようとする課題】
【００１１】
本明細書に記載する本発明の実施形態は、触媒としてメタロセン錯体及び第ＩＶ族束縛構造化合物を含む第ＩＶ族化合物を用いてシリル官能化ポリオレフィンを製造する新規の合成経路を提供することによって、その必要性を満たす。
【課題を解決するための手段】
【００１２】
１つの実施形態によれば、シリル官能化ポリオレフィンの製造方法が提供され、それは、下記式：
Ｒ’’ＣＨ＝ＣＨ−（Ｚ）ｍ−（ＣＨ２）ｎＳｉＲａＲ’（３−ａ）
（式中、Ｚは、電子求引部分であり、ｍは、０又は１であり、ｎは、０〜３０の整数であり、Ｒは、アルコキシ基、アミン基、メルカプト基、アルキルシリルオキシ基、又はハロゲン含有基を表し、ａは、１以上３以下の値を有し；Ｒ’は、ヒドロカルビル基を表し、Ｒ’’は、Ｈ、又は、−ＣＨ＝ＣＨ−結合、芳香環を含有する部分若しくは−ＣＨ＝ＣＨ−に共役しているＣ＝Ｃ結合に対して電子求引効果又は任意の他の活性化効果を有する基を表す）を有する第１のオレフィンと、一般式ＣｘＨ２ｘ（式中、ｘは、１〜３０の整数である）を有するα−オレフィンと、を、触媒量の第ＩＶ族触媒の存在下で、シリル官能化ポリオレフィンを生成するのに十分な時間反応させることを含む。
【００１３】
幾つかの実施形態では、α−オレフィンは、エチレン及びプロピレンからなる群から選択される。Ｒは独立して、（ＮＭｅ２）、（ＯＭｅ）、Ｍｅ２ＯｔＢｕ及び（ＯＴＭＳ）からなる群から選択することができる。
【００１４】
幾つかの実施形態では、第ＩＶ族化合物は、第ＩＶ族メタロセン錯体を含む。幾つかの実施形態では、第ＩＶ族触媒をアルキル化することができる共触媒を触媒と組み合わせる。１つの実施形態では、共触媒は、メチルアルモキサンを含む。
【００１５】
幾つかの実施形態では、第ＩＶ族触媒は、式［（Ｃ５Ｍｅ５）２ＺｒＭｅ］［ＭｅＢ（Ｃ６Ｆ５）３］、又は式［（１，２−Ｃ５Ｍｅ２Ｈ３）２ＺｒＭｅ］［ＭｅＢ（Ｃ６Ｆ５）３］、又は式［（Ｃ５Ｈ５）２ＺｒＭｅ］［ＭｅＢ（Ｃ６Ｆ５）３］を有する第ＩＶ族メタロセンを含む。
【００１６】
幾つかの実施形態では、第ＩＶ族化合物は、第ＩＶ族束縛構造触媒（ＣＧＣ）を含む。例えば、第ＩＶ族ＣＧＣは、式Ｍｅ２Ｓｉ（Ｃ５Ｍｅ４）（ＮｔＢｕ）ＭＣｌ２（式中、Ｍは、チタン及びジルコニウムからなる群から選択される）、又は式Ｍｅ２Ｓｉ（Ｃ５Ｍｅ４）（ＮｔＢｕ）ＭＣＨ３］［ＣＨ３Ｂ（Ｃ６Ｆ５）３］（式中、Ｍは、チタン及びジルコニウムからなる群から選択される）を有し得る。
【００１７】
別の実施形態では、シリルモノマーが取り込まれたシリル官能化ポリオレフィンの製造方法が提供され、この方法は、シリコン含有ビニルシランとエチレンとを触媒量の第ＩＶ族化合物の存在下で、シリル官能化ポリオレフィンを生成するのに十分な時間反応させることを含む。
【００１８】
幾つかの実施形態では、シリルモノマーの取り込みは、得られるポリマー中０．５モルパーセント超であり、より好ましくは、１モルパーセント超である。
【００１９】
更に別の実施形態では、約１モルパーセント〜約３５モルパーセントのシリルモノマーと、約６５モルパーセント〜９９モルパーセントのポリオレフィンとを含むシリル官能化コポリマーが製造される。
【００２０】
これら及び更なる特徴及び利点は、以下の詳細な説明からより十分に理解されるであろう。
【発明を実施するための形態】
【００２１】
本明細書に記載する実施形態は、オレフィンとα−オレフィン（オレフィンのうちの少なくとも１つはシリコンを含有する）との共重合によるシリル官能化ポリオレフィンの製造を目的とする。理解しやすくするために簡単に述べると、この明細書では、第１のオレフィンをシリコン含有オレフィンとする。しかし、オレフィン出発物質のうちのいずれかがシリコンを含有してよく、「第１の」及び「第２の」という指定は任意であることを理解すべきである。共重合用の触媒は、例えば、第ＩＶ族メタロセン錯体又は第ＩＶ族束縛構造触媒（ＣＧＣ）等の第ＩＶ族化合物を含む。
【００２２】
Ｒは独立して、アルコキシ基、アミン基、アルキルシリルオキシ（−ＯＳｉ（Ｒ’）３）基、又はメルカプト基から選択される。あるいは、Ｒは、ハロゲン含有基、例えば、−Ｃｌ基等のハロゲン基であってもよい。本明細書で使用するとき、Ｒの具体例としては、ＯＭｅ及びＯＴＭＳが挙げられる。この明細書全体を通して、化学表記「Ｍｅ」は、メチル基に相当し（また、互換的にＣＨ３と表される場合もある）、化学表記「ＯＴＭＳ」は、トリメチルシリルオキシ−Ｏ−Ｓｉ（ＣＨ３）３基に相当することに留意すべきである。
【００２３】
好ましい実施形態では、シリル官能化ポリオレフィンを製造するために用いられる第１のオレフィンは、シリコンを含有し、一般化学式Ｒ’’ＣＨ＝ＣＨ−（Ｚ）ｍ−（ＣＨ２）ｎＳｉＲａＲ’（３−ａ）（式中、Ｚは、電子求引部分であり、ｍは、０又は１であり、ｎは、０〜３０の整数、好ましくは１〜３０、あるいは好ましくは０であり、Ｒは、アルコキシ基、アミン基、メルカプト基、アルキルシリルオキシ基、又はハロゲン含有基を表し、ａは、１以上３以下の値を有し；Ｒ’は、ヒドロカルビル基を表し、Ｒ’’は、Ｈ、あるいは−ＣＨ＝ＣＨ−結合若しくは芳香環を含有する部分又はＣＨ＝ＣＨに共役しているＣ＝Ｃ結合に対して電子求引効果又は任意の他の活性化効果を有する基を表す）を有する。
【００２４】
電子求引部分は、反応中心部から電子を引き抜く化学基である。電子求引部分Ｚは、一般に、−ＳｉＲａＲ’（３−ａ）基によって置換され得る基である限り、Ｍｉｃｈａｅｌ  Ｂ．Ｓｍｉｔｈ及びＪｅｒｒｙ  Ｍａｒｃｈ；Ｍａｒｃｈ’ｓ  Ａｄｖａｎｃｅｄ  Ｏｒｇａｎｉｃ  Ｃｈｅｍｉｓｔｒｙ，第５版，Ｊｏｈｎ  Ｗｉｌｅｙ  ＆  Ｓｏｎｓ，Ｎｅｗ  Ｙｏｒｋ  ２００１年，第１５〜５８章（１０６２頁）において求ジエン体として列挙されている基のいずれかであってよい。部分Ｚは、特に、Ｃ（＝Ｏ）Ｒ＊、Ｃ（＝Ｏ）ＯＲ＊、ＯＣ（＝Ｏ）Ｒ＊、Ｃ（＝Ｏ）Ａｒ部分（Ａｒは、−ＳｉＲａＲ’（３−ａ）基によって置換されているアリーレンを表し、Ｒ＊は、−ＳｉＲａＲ’（３−ａ）基によって置換されている炭化水素部分を表す）であってよい。また、Ｚは、Ｃ（＝Ｏ）−ＮＨ−Ｒ＊部分であってよい。好ましいシランとしては、ＣＨ２＝ＣＨ−Ｘ−Ｙ−ＳｉＲａＲ’（３−ａ）（Ｘは、カルボキシル、カルボニル、又はアミド結合等のＣＨ２＝ＣＨ−結合に対して電子求引効果を有する化学結合を表し、Ｙは、結合ＸをＳｉ原子から分離する少なくとも１つの炭素原子を含む二価有機スペーサー結合を表す）の形態のものが挙げられる。
【００２５】
電子求引部分Ｚは、好ましくは、カルボキシル基−Ｃ（Ｏ）Ｏ−である。好ましくは、ｍは１であり、ＺはＣ（Ｏ）Ｏ−であり、ｎは１〜６に含まれ、ａは３であり、Ｒは、アルコキシ基である。
【００２６】
α−オレフィンは、一般化学式ＣｘＨ２ｘ（式中、ｘは１以上の整数であり、典型的には１〜３０である）を含む。例えば、ｘ＝２である場合、α−オレフィンは、化学式Ｃ２Ｈ４を有するエチレンであり、ｘ＝３である場合、α−オレフィンは、化学式Ｃ３Ｈ６を有するプロピレンである。
【００２７】
アルファ−オレフィン又はα−オレフィンは、一次又は末端炭素位置に炭素−炭素二重結合を有するオレフィンである。１つの好ましい実施形態では、Ｒ’’はＨであり、第１のオレフィンは、シリコンを含有するシリル官能化ポリオレフィンを製造するために用いられるα−オレフィンであり、第１の好ましい実施形態では、一般化学式ＣＨ２＝ＣＨ（ＣＨ２）ｎＳｉＲａＲ’（３−ａ）（式中、ｎは０〜３０の範囲、好ましくは０である）を有する。
【００２８】
幾つかの好ましい実施形態では、例えば、国際公開特許第２０１０／０００４７８号及び同第２０１０／０００４７９号に記載されているもの等の不飽和シランを第１のオレフィンとして用いてよい。不飽和シランは、部分的に加水分解され、シロキサン結合を含有するオリゴマーに縮合し得る。
【００２９】
好ましくは、Ｒ’’は、−ＣＨ＝ＣＨ−結合又は芳香環を含有する部分又はＣＨ＝ＣＨ基に共役しているＣ＝Ｃ結合に対して電子求引効果又は任意の他の活性化効果を有する基を表す。
【００３０】
式Ｒ’’−ＣＨ＝ＣＨ−Ｘ−Ｙ−ＳｉＲａＲ’（３−ａ）の不飽和シランでは、Ｘは、電子求引結合であり、好ましくは、カルボキシル結合である。したがって、好ましいシランは、式Ｒ’’−ＣＨ＝ＣＨ−Ｃ（＝Ｏ）Ｏ−Ｙ−ＳｉＲａＲ’（３−ａ）を有する。スペーサー結合Ｙは、一般に、少なくとも１つの炭素原子を含む二価有機基、例えば、メチレン、エチレン、若しくはプロピレン等のアルキレン基、又はアリーレン基、又はポリエーテル鎖、例えば、ポリエチレングリコール又はポリプロピレングリコールであってよい。基Ｒ’’が水素を表し、Ｙがアルキレン結合を表す場合、不飽和シランにおける部分Ｒ’’−ＣＨ＝ＣＨ−Ｃ（＝Ｏ）Ｏ−Ｙ−は、アクリルオキシアルキル基である。好ましいアクリルオキシアルキルシランの例は、
γ−アクリルオキシプロピルトリメトキシシラン、アクリルオキシメチルトリメトキシシラン、アクリルオキシメチルメチルジメトキシシラン、アクリルオキシメチルジメチルメトキシシラン、
γ−アクリルオキシプロピルメチルジメトキシシラン及びγ−アクリルオキシプロピルジメチルメトキシシランである。
γ−アクリルオキシプロピルトリメトキシシランは、米国特許出願公開第３１７９６１２号に記載のプロセスによってアリルアクリレート及びトリメトキシシランから調製することができる。γ−アクリルオキシプロピルメチルジメトキシシラン及び
γ−アクリルオキシプロピルジメチルメトキシシランは、同様に、それぞれ、アリルアクリレート及びメチルジメトキシシラン又はジメチルメトキシシランから調製することができる。アクリルオキシメチルトリメトキシシランは、米国特許出願公開第３１７９６１２号に記載のプロセスによってアクリル酸及びクロロメチルトリメトキシシランから調製することができる。
【００３１】
あるいは、電子求引結合Ｘは、Ｃ（＝Ｏ）−ＮＨ−Ｙ−ＳｉＲａＲ’（３−ａ）部分であってもよい。基Ｒ’’がカルボン酸基を表す場合、不飽和シランは、Ｎ−（トリメチルシリルプロピル）マレアミド酸である。
【００３２】
あるいは、式Ｒ’’’−ＣＨ＝ＣＨ−Ｘ−Ｙ−ＳｉＲａＲ’（３−ａ）のシランにおける基Ｒ’’’は、アルケニル基であってもよく、例えば、Ｒ’’は、プロペニル基、ＸはＣ（＝Ｏ）Ｏ基、Ｙはアルキレン基であってよく、シランは、ソルビン酸のアルコキシシリルアルキルエステルである。
【００３３】
不飽和シランにおける基Ｒ’’は、式−Ｘ−Ｙ−ＳｉＲａＲ’（３−ａ）の電子求引基であってよく、例えば、結合−Ｘ−がカルボキシル結合である電子求引基である。したがって、不飽和シランは、ＲａＲ’（３−ａ）Ｓｉ−Ｙ−Ｏ（Ｏ＝）Ｃ−ＣＨ＝ＣＨ−Ｃ（＝Ｏ）Ｏ−Ｙ−Ｓｉ  ＲａＲ’（３−ａ）、又はＲａＲ’（３−ａ）Ｓｉ−Ｙ−Ｏ（Ｏ＝）Ｃ−Ｃ≡Ｃ−Ｃ（＝Ｏ）Ｏ−Ｙ−Ｓｉ  ＲａＲ’（３−ａ）の形態であってよい。不飽和シランは、ビス（トリアルコキシシリルアルキル）フマレート（トランス異性体）及び／又はビス（トリアルコキシシリルアルキル）マレエート（シス異性体）を含んでよい。例は、ビス−（γ−トリメトキシシリルプロピル）フマレート
【化２】
2014508198.tif 000003
及びビス−（γ−トリメトキシシリルプロピル）マレエートである。
【化３】
2014508198.tif 000004
【００３４】
これらの調製は、米国特許出願第３１７９６１２号に記載されている。
【００３５】
あるいは、ビス−シランは、非対称であってもよく、例えば、Ｙ、Ｒ、及びＲ’は、分子の各側において異なる。
【００３６】
あるいは、不飽和シランにおける電子求引基Ｒ’’は、ＸＨ又はＸＲ＊（式中、Ｒ＊はアルキル基である）の形態のものであってよい。不飽和シランは、モノ（トリアルコキシシリルアルキル）フマレート及び／又はモノ（トリアルコキシシリルアルキル）マレエートであってよく、あるいは、アルキルモノフマレート及び／又はアルキルモノマレエートのトリアルコキシシリルアルキルエステルであってよい。
【００３７】
また、不飽和シランは、ＲａＲ’（３−ａ）Ｓｉ−Ｙ−Ｏ（Ｏ＝）Ｃ−Ｃ≡Ｃ−Ｃ（＝Ｏ）Ｏ−Ｙ−Ｓｉ  ＲａＲ’（３−ａ）の形態のものであってもよい。例は、ビス−（γ−トリメトキシシリルプロピル）−２−ブチンジオエートである。
【化４】
2014508198.tif 000005
【００３８】
あるいは、メチル置換シス−及びトランス−ブタン二酸シラン、例えば、シトラコン酸Ａ及びメサコン酸Ｂの誘導体等、並びにエキソ−アルキリデン置換イタコン酸誘導体Ｃ等の異性体（以下に示す基Ｒ、
【化５】
2014508198.tif 000006
のうちの少なくとも１つが、上に定義する−Ｙ−ＳｉＲａＲ’（３−ａ）基である）を不飽和シランとして用いてもよい。このような不飽和シランは、ハロアルキルシランによるアンモニウムカルボキシレート塩の置換反応を介して、又はＹがプロピルスペーサーである場合は、一致するアルキルエステルのヒドロシリル化反応を介して、米国特許第３１７９６１２号に従って調製することができる。
【００３９】
一般に、不飽和酸のシリルアルキルエステルである全ての不飽和シランは、不飽和酸、例えば、アクリル酸、マレイン酸、フマル酸、ソルビン酸、又はケイ皮酸、プロピオン酸、又はブチン二酸から、対応するカルボキシレート塩と対応するクロロアルキルアルコキシシランとの反応によって調製することができる。第１の段階では、カルボン酸のアルカリ塩が、例えば、米国特許出願第４９４６９７７号に記載の通り、アルコール中においてカルボン酸とアルカリアルコキシドとを反応させることによるか、又は国際特許公開第２００５／１０３０６１号に記載の通り、カルボン酸と水性塩基とを反応させ、次いで、共沸蒸留を介して水を除去することによって形成される。カルボン酸のトリアルキルアンモニウム塩は、米国特許出願第３２５８４７７号又は同第３１７９６１２号に記載の通り、遊離カルボン酸とトリアルキルアミン、好ましくはトリブチルアミン又はトリエチルアミンとの直接反応によって形成され得る。第２の段階では、次いで、カルボン酸塩を求核置換反応を介してクロロアルキルアルコキシシランと反応させ、副生成物としてアルカリクロリド又はトリアルキルアンモニウムクロリドが形成される。この反応は、無溶媒条件下で、あるいは、ベンゼン、トルエン、キシレン、又は類似の芳香族溶媒、並びにメタノール、エタノール、又は別のアルコール型溶媒等の溶媒中で、クロロアルキルアルコキシシランを用いて実施され得る。３０〜１８０℃の範囲、好ましくは１００〜１６０℃の範囲の反応温度を有することが好ましい。この置換反応の速度を高めるために、様々な種類の相転移触媒を用いることができる。好ましい相転移触媒は、以下の通りである：テトラブチルアンモニウムブロミド（ＴＢＡＢ）、トリオクチルメチルアンモニウムクロリド、Ａｌｉｑｕａｔ（登録商標）３３６（Ｃｏｇｎｉｓ  ＧｍｂＨ）又は類似の四級アンモニウム塩（例えば、米国特許第４９４６９７７号で用いられている）、トリブチルホスホニウムクロリド（例えば、米国特許第６８４１６９４号で用いられている）、グアニジニウム塩（例えば、欧州特許第０９００８０１号で用いられている）、又は１，８−ジアザビシクロ［５．４．０］ウンデカ−７−エン等の環状不飽和アミン（ＤＢＵ、例えば、国際特許公開第２００５／１０３０６１号で用いられている）。必要に応じて、調製及び／又は精製工程全体を通して以下の重合阻害剤を用いてもよい：ヒドロキノン、メトキシフェノール及び２，６−ジ−ｔ−ブチル４−メチルフェノール等のフェノール化合物、フェノチアジン、ｐ−ニトロソフェノール、例えば、Ｎ，Ｎ’−ジフェニル−ｐ−フェニレンジアミン等のアミン型化合物、又は硫黄含有化合物が、上に引用した特許に記載されているが、これらに限定されない。
【００４０】
不飽和シランのブレンドを用いてもよく、例えば、
γ−アクリルオキシプロピルトリメトキシシランとアクリルオキシメチルトリメトキシシランとのブレンド、あるいは
γ−アクリルオキシプロピルトリメトキシシラン及び／若しくはアクリルオキシメチルトリメトキシシランとビニルトリメトキシシラン等の電子求引基を含有しない不飽和シラン、又はアクリルオキシメチルメチルジメトキシシラン、アクリルオキシメチルジメチルメトキシシラン、
γ−アクリルオキシプロピルメチルジメトキシシラン若しくはγ−アクリルオキシプロピルジメチルメトキシシラン等の１又は２つのＳｉ−アルコキシ基を含有するアクリルオキシシランとのブレンドである。
【００４１】
反応中に形成されるラジカルの安定性を高める基、例えば、シランの不飽和と共役している二重結合又は芳香族基が、不飽和シラン中に存在してもよい。後者の基は、−ＣＨ＝ＣＨ結合に対して活性化効果を有する。
【００４２】
不飽和シランは、例えば、式ＣＨ２＝ＣＨ−Ｃ６Ｈ４−Ａ−ＳｉＲａＲ’（３−ａ）（式中、Ａは、直接結合又はスペーサー基を表す）を有し得る。
【００４３】
ＡがＣＨ２＝ＣＨ−Ｃ６Ｈ４−Ａ−ＳｉＲａＲ’（３−ａ）（Ｉ）における直接結合を表す場合、シランは、トリメトキシシリルスチレン、例えば、４−（トリメトキシシリル）スチレンである。４−（トリメトキシシリル）スチレンは、４−ブロモ−及び／又は４−クロロスチレンと、欧州特許第１３１８１５３号に記載の通りマグネシウムの存在下でテトラメトキシシラン又はテトラクロロシランとのいわゆるグリニャール反応を介し、次いで、アルコキシル化を行うことによって調製することができる。
【００４４】
Ａがスペーサー基を表す場合、それは、有機基、例えば、少なくとも１つの炭素原子を含む二価有機基、例えば、メチレン、エチレン、若しくはプロピレン等のアルキレン基、又はアリーレン基、又はポリエーテル鎖、例えば、ポリエチレングリコール若しくはポリプロピレングリコールであってよい。Ａは、例えば、１〜４個の炭素原子を有する直鎖又は分枝鎖アルキレン基であってよく、例えば、シランは、２−スチリル−エチルトリメトキシシラン又は３−スチリル−プロピルトリメトキシシランであってよい。スチリルエチルトリメトキシシランは、例えば、メタ及びパラの混合物として、並びにα及びβ異性体の混合物としてＧｅｌｅｓｔ，Ｉｎｃから市販されている。
【００４５】
あるいは、スペーサー基Ａは、ヘテロ原子連結基、特に、酸素、硫黄、又は窒素ヘテロ原子を含んでよい。好ましくは、ヘテロ原子連結基は、−Ｏ−、−Ｓ−、−ＮＨ−からなる群から選択され、メルカプト（−Ｓ−）基が好ましい。この種の不飽和シランの例、及び例えばビニルベンジルクロリドからのシリルチオレート又はアミノシランとの合成については、国際特許公開第２００６／０１５０１０号に記載されている。好ましいシランは、ビニルフェニルメチルチオプロピルトリメトキシシランである。
【００４６】
不飽和シランは、あるいは、式Ｒ’’’−ＣＨ＝ＣＨ−Ａ−ＳｉＲａＲ’（３−ａ）（式中、Ｒ’’’は、芳香環を含有する部分又はＣＨ＝ＣＨに共役しているＣ＝Ｃ結合を表し、Ａは、直接結合又は１〜１２個の炭素原子を有する二価有機結合を表す）のものであってもよい。
【００４７】
Ｒ’’が芳香環である場合、不飽和シランは、例えば、シス／トランスβ（トリメトキシシリル）スチレン又はα（トリメトキシシリル）スチレンであってよい。
【化６】
2014508198.tif 000007
【００４８】
オレフィン性炭素原子で置換されているスチレン分子は、例えば、ポーランド特許第１８８７５６号又はＭ．Ｃｈａｕｈａｎ，Ｐ．Ｂｏｕｄｊｏｕｋ  ｅｔ  ａｌ．，Ｊ．Ｏｒｇａｎｏｍｅｔ．Ｃｈｅｍ．６４５（１〜２），２００２，１〜１３に記載されている通り、有機金属又は金属触媒作用下でフェニルアセチレンのヒドロシリル化反応により調製することができる。ビニルアルコキシシランとアリールブロミド又はクロリドとの間のクロスカップリング反応としての代替経路は、例えば、Ｅ．Ａｌａｃｉｄ  ｅｔ  ａｌ．，Ａｄｖａｎｃｅｄ  Ｓｙｎｔｈｅｓｉｓ  ＆  Ｃａｔａｌｙｓｉｓ  ３４８（１５），２００６，２０８５〜２０９１に記載されている。
【００４９】
幾つかの実施形態では、Ｒ’’は、芳香環又はＣ＝Ｃ若しくはＣ≡Ｃ結合に共役しているＣ＝Ｃ結合に加えて、−ＣＨ＝ＣＨ−又は−Ｃ≡Ｃ−結合に対して電子求引効果を有する部分を含有する。
【００５０】
１種の好ましい不飽和シランでは、Ａは、−ＣＨ＝ＣＨ−結合に対する電子求引効果を有する有機結合Ａ’を表す。電子求引結合は、電子求引部分から誘導される。好ましい電子求引結合は、Ｃ（＝Ｏ）Ｏ、ＯＣ（＝Ｏ）、Ｃ（＝Ｏ）Ｃ（＝Ｏ）−ＮＨ−である。
【００５１】
不飽和シランは、あるいは、式Ｒ’’’−ＣＨ＝ＣＨ−Ａ−ＳｉＲａＲ’（３−ａ）（式中、Ｒ’’’は、芳香環を含有する部分又はＣ＝Ｃ若しくはＣ≡Ｃに共役しているＣ＝Ｃ結合を表し、Ａは、直接結合又は１〜１２個の炭素原子を有する二価有機結合を表す）のものであってもよい。
【００５２】
式Ｒ’’’−ＣＨ＝ＣＨ−Ｘ−Ｙ−ＳｉＲａＲ’（３−ａ）（ＶＩ）の不飽和シランでは、電子求引結合Ｘは、好ましくは、カルボキシル結合である。したがって、好ましいシランは、式Ｒ’’−ＣＨ＝ＣＨ−Ｃ（＝Ｏ）Ｏ−Ｙ−ＳｉＲａＲ’（３−ａ）（ＶＩＩＩ）を有する。基Ｒ’’がフェニルを表す場合、不飽和シラン（ＶＩＩＩ）中の部分Ｒ’’−ＣＨ＝ＣＨ−Ｃ（＝Ｏ）Ｏ−Ｙ−は、シンナミルオキシアルキル基である。不飽和シランは、例えば、３−シンナミルオキシプロピルトリメトキシシランであってよく、
【化７】
2014508198.tif 000008
これらの調製は、米国特許出願公開第３１７９６１２号に記載されている。好ましくは、基Ｒ’’’は、フリル基、例えば、２−フリル基であってよく、シランは、３−（２−フリル）アクリル酸のアルコキシシリルアルキルエステル、すなわち、以下である。
【化８】
2014508198.tif 000009
【００５３】
別の好ましい不飽和シランは、式Ｒ２−ＣＨ＝ＣＨ−ＣＨ＝ＣＨ−Ａ’−ＳｉＲａＲ’（３−ａ）（式中、Ｒ２は、水素又は１〜１２個の炭素原子を有するヒドロカルビル基を表し、Ａ’は、隣接する−ＣＨ＝ＣＨ−結合に対して電子求引効果を有する有機結合を表す）を有する。結合Ａ’は、例えば、カルボニルオキシアルキル結合であってよい。不飽和シランは、ソルビルオキシアルキルシラン、例えば、３−ソルビルオキシプロピルトリメトキシシランＣＨ３−ＣＨ＝ＣＨ−ＣＨ＝ＣＨ−Ｃ（＝Ｏ）Ｏ−（ＣＨ２）３−Ｓｉ（ＯＣＨ３）３、すなわち、以下であってよい。
【化９】
2014508198.tif 000010
【００５４】
他の好ましい不飽和シランは、式Ａ’’−ＣＨ＝ＣＨ−ＣＨ＝ＣＨ−Ａ−ＳｉＲａＲ’（３−ａ）（式中、Ａ’’は、隣接する−ＣＨ＝ＣＨ−結合に対して電子求引効果を有する有機部分を表し、Ａは、直接結合又は１〜１２個の炭素原子を有する二価有機結合を表す）を有する。
【００５５】
一般に、不飽和酸のシリルアルキルエステルである全ての不飽和シランは、不飽和酸、例えば、アクリル酸、マレイン酸、フマル酸、ソルビン酸、又はケイ皮酸、プロピオン酸、又はブチン二酸から、対応するカルボキシレート塩と対応するクロロアルキルアルコキシシランとの反応によって調製することができる。第１の段階では、カルボン酸のアルカリ塩が、例えば、米国特許出願第４９４６９７７号に記載の通り、アルコール中においてカルボン酸とアルカリアルコキシドとを反応させることによるか、又は国際特許公開第２００５／１０３０６１号に記載の通り、カルボン酸と水性塩基とを反応させ、次いで、共沸蒸留を介して水を除去することによって形成される。カルボン酸のトリアルキルアンモニウム塩は、米国特許出願第３２５８４７７号又は同第３１７９６１２号に記載の通り、遊離カルボン酸とトリアルキルアミン、好ましくはトリブチルアミン又はトリエチルアミンとの直接反応によって形成され得る。第２の段階では、次いで、カルボン酸塩を求核置換反応を介してクロロアルキルアルコキシシランと反応させ、副生成物としてアルカリクロリド又はトリアルキルアンモニウムクロリドが形成される。この反応は、無溶媒条件下で、あるいは、ベンゼン、トルエン、キシレン、又は類似の芳香族溶媒、並びにメタノール、エタノール、又は別のアルコール型溶媒等の溶媒中で、クロロアルキルアルコキシシランを用いて実施され得る。３０〜１８０℃の範囲、好ましくは１００〜１６０℃の範囲の反応温度を有することが好ましい。この置換反応の速度を高めるために、様々な種類の相転移触媒を用いることができる。好ましい相転移触媒は、以下の通りである：テトラブチルアンモニウムブロミド（ＴＢＡＢ）、トリオクチルメチルアンモニウムクロリド、Ａｌｉｑｕａｔ（登録商標）３３６（Ｃｏｇｎｉｓ  ＧｍｂＨ）又は類似の四級アンモニウム塩（例えば、米国特許第４９４６９７７号で用いられている）、トリブチルホスホニウムクロリド（例えば、米国特許第６８４１６９４号で用いられている）、グアニジニウム塩（例えば、欧州特許第０９００８０１号で用いられている）、又は１，８−ジアザビシクロ［５．４．０］ウンデカ−７−エン等の環状不飽和アミン（ＤＢＵ、例えば、国際特許公開第２００５／１０３０６１号で用いられている）。必要に応じて、調製及び／又は精製工程全体を通して以下の重合阻害剤を用いてもよい：ヒドロキノン、メトキシフェノール及び２，６−ジ−ｔ−ブチル４−メチルフェノール等のフェノール化合物、フェノチアジン、ｐ−ニトロソフェノール、例えば、Ｎ，Ｎ’−ジフェニル−ｐ−フェニレンジアミン等のアミン型化合物、又は硫黄含有化合物が、上に引用した特許に記載されているが、これらに限定されない。
【００５６】
加水分解性不飽和シランのブレンドを用いてもよい。例えば、式ＣＨ２＝ＣＨ−Ｃ６Ｈ４−Ａ−ＳｉＲａＲ’（３−ａ）の不飽和シラン、及び式Ｒ’’−ＣＨ＝ＣＨ−Ａ−ＳｉＲａＲ’（３−ａ）の不飽和シランを一緒に用いてよい。あるいは、第２のオレフィンは、シランのオレフィン性−Ｃ＝Ｃ−不飽和に共役している芳香環を含有する不飽和シランと、オレフィン性−Ｃ＝Ｃ−結合又はアセチレン性−Ｃ≡Ｃ−結合を含有する別の不飽和シランとの混合物と反応することができ、Ｓｉに結合している少なくとも１つの加水分解性基を有するが、芳香環は含有せず、例えば、ビニルトリメトキシシランである。
【００５７】
一般に、ポリマーの分子量は、相対的コモノマー濃度並びに反応温度を変動させることによって制御することができる。第１及び第２のα−オレフィンの共重合は、第ＩＶ族触媒の存在下で急速に進行して、高分子量のシリル官能化ポリマーを提供する。典型的に、比較的低い分子量のポリマーは、より高い第１のα−オレフィン濃度及びより高い反応温度で製造される。１つの実施形態では、シリル含有の第１のα−オレフィンモノマーは、コポリマー中に約０．１〜約６．０モル％の範囲で取り込まれる。他の実施形態では、シリル含有α−オレフィンモノマーの取り込みは、約１〜約４０モル％、又は約１０〜約２５モル％であってよい。
【００５８】
１つの実施形態では、コポリマー中のα−オレフィンの濃度は、系中の圧力又はα−オレフィンの濃度、並びに反応の温度を変化させることによって調整することができる。例えば、第２のα−オレフィンがエチレンである場合、エチレンは、以下の範囲の圧力において気体として存在し得る：０．１ＭＰａ〜５０６．６ＭＰａ（１ａｔｍ〜５０００ａｔｍ）、例えば０．１ＭＰａ〜１０．１ＭＰａ（１ａｔｍ〜１００ａｔｍ）、１０．１ＭＰａ〜２０．３ＭＰａ（１００ａｔｍ〜２００ａｔｍ）、２０．３ＭＰａ〜３０．４ＭＰａ（２００ａｔｍ〜３００ａｔｍ）、３０．４ＭＰａ〜４０．５ＭＰａ（３００ａｔｍ〜４００ａｔｍ）、４０．５ＭＰａ〜５０．７ＭＰａ（４００ａｔｍ〜５００ａｔｍ）、５０．７ＭＰａ〜６０．８ＭＰａ（５００ａｔｍ〜６００ａｔｍ）、６０．８ＭＰａ〜７０．９ＭＰａ（６００ａｔｍ〜７００ａｔｍ）、７０．９ＭＰａ〜８１．１ＭＰａ（７００ａｔｍ〜８００ａｔｍ）、８１．１ＭＰａ〜９１．２ＭＰａ（８００ａｔｍ〜９００ａｔｍ）、９１．２ＭＰａ〜１０１．３ＭＰａ（９００ａｔｍ〜１０００ａｔｍ）、１０１．３ＭＰａ〜１１１．５ＭＰａ（１０００ａｔｍ〜１１００ａｔｍ）、１１１．５ＭＰａ〜１２１．６ＭＰａ（１１００ａｔｍ〜１２００ａｔｍ）、１２１．６ＭＰａ〜１３１．７ＭＰａ（１２００ａｔｍ〜１３００ａｔｍ）、１３１．７ＭＰａ〜１４１．９ＭＰａ（１３００ａｔｍ〜１４００ａｔｍ）、１４１．９ＭＰａ〜１５１．９ＭＰａ（１４００ａｔｍ〜１５００ａｔｍ）、１５１．９ＭＰａ〜１６２．１ＭＰａ（１５００ａｔｍ〜１６００ａｔｍ）、１６２．１ＭＰａ〜１７２．３ＭＰａ（１６００ａｔｍ〜１７００ａｔｍ）、１７２．３ＭＰａ〜１８２．４ＭＰａ（１７００ａｔｍ〜１８００ａｔｍ）、１８２．４ＭＰａ〜１９２．５ＭＰａ（１８００ａｔｍ〜１９００ａｔｍ）、１９２．５ＭＰａ〜２０２．７ＭＰａ（１９００ａｔｍ〜２０００ａｔｍ）、２０２．７〜２１２．８ＭＰａ（２０００ａｔｍ〜２１００ａｔｍ）、２１２．８ＭＰａ〜２２２．９ＭＰａ（２１００ａｔｍ〜２２００ａｔｍ）、２２２．９ＭＰａ〜２３３．０ＭＰａ（２２００ａｔｍ〜２３００ａｔｍ）、２３３．０ＭＰａ〜２４３．２ＭＰａ（２３００ａｔｍ〜２４００ａｔｍ）、２４３．２ＭＰａ〜２５３．３ＭＰａ（２４００ａｔｍ〜２５００ａｔｍ）、２５３．３ＭＰａ〜２６３．４ＭＰａ（２５００ａｔｍ〜２６００ａｔｍ）、２６３．４ＭＰａ〜２７３．６（２６００ａｔｍ〜２７００ａｔｍ）、２７３．６ＭＰａ〜２８３．７ＭＰａ〜（２７００ａｔｍ〜２８００ａｔｍ）、２８３．７ＭＰａ〜２９３．８ＭＰａ（２８００ａｔｍ〜２９００ａｔｍ）、２９３．８ＭＰａ〜３０３．９ＭＰａ（２９００ａｔｍ〜３０００ａｔｍ）、３０３．９ＭＰａ〜３１４．１ＭＰａ（３０００ａｔｍ〜３１００ａｔｍ）、３１４．１ＭＰａ〜３２４．２ＭＰａ（３１００ａｔｍ〜３２００ａｔｍ）、３２４．２ＭＰａ〜３３４．４ＭＰａ（３２００ａｔｍ〜３３００ａｔｍ）、３３４．４ＭＰａ〜３４４．５ＭＰａ（３３００ａｔｍ〜３４００ａｔｍ）、３４４．５ＭＰａ〜３５４．６ＭＰａ（３４００ａｔｍ〜３５００ａｔｍ）、３５４．６ＭＰａ〜３６４．８ＭＰａ（３５００ａｔｍ〜３６００ａｔｍ）、３６４．８ＭＰａ〜３７４．９ＭＰａ（３６００ａｔｍ〜３７００ａｔｍ）、３７４．９ＭＰａ〜３８５．０ＭＰａ（３７００ａｔｍ〜３８００ａｔｍ）、３８５．０ＭＰａ〜３９５．２ＭＰａ（３８００ａｔｍ〜３９００ａｔｍ）、３９５．２ＭＰａ〜４０５．３ＭＰａ（３９００ａｔｍ〜４０００ａｔｍ）、４０５．３ＭＰａ〜４１５．４ＭＰａ（４０００ａｔｍ〜４１００ａｔｍ）、４１５．４ＭＰａ〜４２５．６ＭＰａ（４１００ａｔｍ〜４２００ａｔｍ）、４２５．６ＭＰａ〜４３５．７ＭＰａ（４２００ａｔｍ〜４３００）、４３５．７ＭＰａ〜４４５．８ＭＰａ（４３００ａｔｍ〜４４００ａｔｍ）、４４５．８ＭＰａ〜４５５．９ＭＰａ（４４００ａｔｍ〜４５００ａｔｍ）、４５５．９ＭＰａ〜４６６．１ＭＰａ（４５００ａｔｍ〜４６００ａｔｍ）、４６６．１ＭＰａ〜４７６．２ＭＰａ（４６００ａｔｍ〜４７００ａｔｍ）、４７６．２ＭＰａ〜４８６．４ＭＰａ（４７００ａｔｍ〜４８００ａｔｍ）、４８６．４ＭＰａ〜４９６．５ＭＰａ（４８００ａｔｍ〜４９００ａｔｍ）、４９６．５ＭＰａ〜５０６．６ＭＰａ（４９００ａｔｍ〜５０００ａｔｍ）等。第１のα−オレフィンの濃度は、同様に、反応系中のコモノマーの圧力を変動させることによって変動させることができる。
【００５９】
触媒量の第ＩＶ族触媒は、シリル官能化ポリオレフィンの製造を補助するために提供される。本明細書で使用するとき、第ＩＶ族触媒という用語は、チタン又はジルコニウム等の第ＩＶ族元素の周囲に形成される任意の第ＩＶ族化合物を指す。また、本明細書で使用するとき、触媒量とは、第１のシリコン含有α−オレフィンと第２のα−オレフィンとの共重合を促進する機能を有する触媒の量を指す。
【００６０】
１つの実施形態では、第ＩＶ族触媒は、以下に示す構造のうちの１つに係る第ＩＶ族メタロセン錯体を含む：
Ｉ＝［Ｃｐ’２ＺｒＣＨ３］［ＣＨ３Ｂ（Ｃ６Ｆ５）３］（式中、Ｃｐ’＝η−Ｃ５Ｍｅ５）、ＩＩ＝［Ｃｐ２ＺｒＭｅ］［ＭｅＢ（Ｃ６Ｆ５）３］（式中、Ｃｐ＝η−Ｃ５Ｈ５）及びＩＩＩ＝［Ｃｐ’’２ＺｒＣＨ３］［ＣＨ３Ｂ（Ｃ６Ｆ５）３］（式中、Ｃｐ’’＝１，２−Ｃ５Ｍｅ２Ｈ３）。
【化１０】
2014508198.tif 000011
【００６１】
別の実施形態では、第ＩＶ族触媒は、以下に示す構造のうちの１つに係る第ＩＶ族束縛構造触媒（ＣＧＣ）を含む：ＩＶ＝Ｍｅ２Ｓｉ（Ｃ５Ｍｅ４）（ＮｔＢｕ）ＭＣｌ２（式中、Ｍ＝Ｔｉ）、Ｖ＝Ｍｅ２Ｓｉ（Ｃ５Ｍｅ４）（ＮｔＢｕ）ＭＣｌ２（式中、Ｍ＝Ｚｒ）、ＶＩ＝Ｍｅ２Ｓｉ（Ｃ５Ｍｅ４）（ＮｔＢｕ）ＭＣＨ３］［ＣＨ３Ｂ（Ｃ６Ｆ５）３］（式中、Ｍ＝Ｔｉ）、及びＶＩＩ＝Ｍｅ２Ｓｉ（Ｃ５Ｍｅ４）（ＮｔＢｕ）ＭＣＨ３］［ＣＨ３Ｂ（Ｃ６Ｆ５）３］（式中、Ｍ＝Ｚｒ）。
【化１１】
2014508198.tif 000012
【００６２】
このような触媒は、当該技術分野において公知である方法によって製造され得る。例えば、触媒Ｉ、ＩＩ、及びＩＩＩは、Ｙａｎｇ，Ｘ．；Ｓｔｅｍ，Ｃ．；Ｍａｒｋｓ，Ｔ．Ｊ．Ｊ．Ａｍ  Ｃｈｅｍ．Ｓｏｃ．１９９４，１１６，１００１５に記載されている手順に従って製造することができる。触媒ＩＶ及びＶは、例えば、米国特許第５，１３２，３８０号（Ｓｔｅｖｅｎｓら）の開示に従って製造することができる。更に、第ＩＶ族触媒ＶＩ及びＶＩＩは、対応するジメチルＣＧＣ化合物とトリス（ペンタフルオロフェニル）ボラン、Ｂ（Ｃ６Ｆ５）３とを反応させることによって製造することができる。例えば、触媒ＶＩは、グローブボックス内の２５ｍＬの反応フラスコにＭｅ２ＳｉＣｐ’’（ＮｔＢｕ）ＴｉＭｅ２（０．４０ｇ、１．２３ｍｍｏｌ）及びＢ（Ｃ６Ｆ５）３（０．６３ｇ、１．２３ｍｍｏｌ）を充填することによって製造することができる。真空ラインを用いて、２０ｍＬのペンタンを、約−７８℃のフラスコに真空供給することができる。次いで、混合物を周囲温度まで加温し、約１．５時間撹拌し、濾過し、乾燥させることができる。同様に、触媒ＶＩＩは、グローブボックス内の２５ｍＬの反応フラスコにＭｅ２ＳｉＣｐ’’（ＮｔＢｕ）ＺｒＭｅ２（０．６０ｇ、１．６６２３ｍｍｏｌ）及びＢ（Ｃ６Ｆ５）３（０．８３ｇ、１．６２３ｍｍｏｌ）を充填することによって製造することができる。真空ラインを用いて、２０ｍＬのペンタンを、約−７８℃のフラスコに真空供給することができる。次いで、混合物を周囲温度まで加温し、約２０時間撹拌し、濾過し、乾燥させることができる。
【００６３】
上述のように、ビニルシランの共重合を促進するのに十分な触媒量の第ＩＶ族触媒を反応に加える。１つの実施形態では、第ＩＶ族触媒はまた、共触媒と混合される。本明細書で使用するとき、共触媒という用語は、第ＩＶ族触媒に含有される第ＩＶ族元素をアルキル化することができる任意の化合物を含む。本明細書で使用するとき、共触媒の例としては、アルモキサン、修飾アルモキサン、及びアルミニウムアルキルが挙げられる。例えば、１つの実施形態では、共触媒は、メチルアルモキサン（ＭＡＯ）を含む。このような実施形態では、ＭＡＯは、第ＩＶ族触媒のＭＡＯに対する比が１：５０〜１：１５０の範囲、例えば１：５０〜１：６０、１：６０〜１：７０、１：７０〜１：８０、１：８０〜１：９０、１：９０〜１：１００、１：１００〜１：１１０、１：１１０〜１：１２０、１：１２０〜１：１３０、１：１３０〜１：１４０、及び１：１４０〜１：１５０の範囲等、１：５０以上になるように加えられる。
【００６４】
シリル官能化ポリオレフィンの製造を補助するために、共重合反応に溶媒を更に組み込んでもよい。溶媒は、他の化合物を溶解させるか、又は反応を進行させることによって、シリル官能化ポリオレフィンの製造を補助することができる任意の化学物質であってよい。例えば、１つの実施形態では、溶媒は、トルエン、メチルベンゼン、又はフェニルメタンを含んでよい。このような実施形態では、トルエンを、例えば、ビニルシランの溶解を補助するのに十分な量で、ビニルシラン等の第１のα−オレフィンと混合してよい。ヘキサン、ヘプタン、オクタン、キシレン、メシチレンなどのその他の炭化水素及び芳香族溶媒を用いてもよい。
【００６５】
ビニルシランとエチレンとの共重合
比較として、第１のα−オレフィンは、ビニルシランＣＨ２＝ＣＨＳｉＨ３を含み、第２のα−オレフィンは、エチレンを含む。ビニルシラン及びエチレンを用いてシリル官能化ポリオレフィンを製造するための例示的な方法は、電磁撹拌棒を備える炎にあてられた２５ｍＬ丸底フラスコに、グローブボックス内で、測定した量の第ＩＶ族触媒（例えば、１〜２ｍｇ）を充填することを含む。次いで、容器を閉じ、グローブボックスから取り出し、高真空ラインに接続する。次いで、測定した量のトルエン（例えば、約１５ｍＬ）及びビニルシラン（例えば、約１〜５ｍＬ）を−７８℃で真空下で凝結させる。激しく撹拌しながら、混合物を所望の反応温度まで加温し、エチレンに曝露しながらその温度で維持する。共重合反応が生じるのに十分な時間の後、少量のメタノールを加えることによって反応をクエンチする。沈殿したポリマーを濾過によって回収し、酸性化したメタノール及びアセトンで洗浄し、高真空下で乾燥させ、計量して、収量を求める。
【実施例】
【００６６】
（実施例１）
ビニルシランとエチレンとの共重合を、第ＩＶ族メタロセン錯体を用いて実施した。空気感受性材料の全ての操作は、二重マニホールドシュレンクラインにおける、又は高真空（１．３Ｅ−６ｋＰａ（１０−５トール））ラインに接続された、又は大容量サーキュレーター（１〜２ｐｐｍ  Ｏ２）を備える二窒素の充填された真空雰囲気グローブボックスにおける、炎にかけられたシュレンク型ガラス器において酸素及び水分を厳密に排除しながら実施した。アルゴン（Ｍａｔｈｅｓｏｎ、予め精製されている）、エチレン（Ｍａｔｈｅｓｏｎ，ＣＰ）、及びプロピレン（Ｍａｔｈｅｓｏｎ，ＰＰ）を、支持されているＭｎＯ酸素除去カラム及びＤａｖｉｓｏｎ  ４Å分子篩カラムに通すことによって更に精製した。エーテル溶媒（ＴＨＦ、Ｅｔ２Ｏ）を、窒素下でナトリウムベンゾフェノンケチルから蒸留した。炭化水素溶媒（トルエン、ペンタン）を窒素下でＮａ／Ｋ合金から蒸留した。真空ライン操作用の全ての溶媒は、再密閉可能なフラスコ内でＮａ／Ｋ合金上に真空下で保存した。重水素化溶媒は、Ｃａｍｂｒｉｄｇｅ  Ｉｓｏｔｏｐｅ  Ｌａｂｏｒａｔｏｒｉｅｓから入手し（全て９９原子％  Ｄ）、凍結−汲み上げ−解凍−脱気し、Ｎａ／Ｋ合金で乾燥させた。
【００６７】
ＣＨ２＝ＣＨＳｉＭｅ３、ＣＨ２＝ＣＨＳｉＭｅ２Ｃｌ、及びＣＨ２＝ＣＨＳｉ（ＯＭｅ）３は、商業的供給元から購入し、使用前に乾燥させた。ＣＨ２＝ＣＨＳｉ（ＣＤ３）３は、蒸留によって精製したＣＨ２＝ＣＨＳｉＣｌ３とＣＤ３ＭＧＩとのｎＢｕ２Ｏ中における反応から調製した。ＣＨ２＝ＣＨＳｉＭｅ２（ＮＭｅ２）、ＣＨ２＝ＣＨＳｉＭｅ２（ＯｔＢｕ）、及びＣＨ２＝ＣＨＳｉＭｅ２（ＯＴＭＳ）は、ＣＨ２＝ＣＨＳｉＭｅ２Ｃｌと、それぞれＬｉＮＭｅ２、ＬｉＯｔＢｕ、及びＬｉＯＴＭＳとをＥｔ２Ｏ中で反応させることによって調製した。全ての基質を蒸留によって精製し、２４時間ＣａＨ２上で撹拌することによって乾燥させ、真空下で４Å分子篩を含む保存管に移した。第ＩＶ族化合物［Ｃｐ’２ＺｒＣＨ３］［ＣＨ３Ｂ（Ｃ６Ｆ５）３］（式中、Ｃｐ’＝η−Ｃ５Ｍｅ５）（Ｉ）、［Ｃｐ２ＺｒＭｅ］［ＭｅＢ（Ｃ６Ｆ５）３］（式中、Ｃｐ＝η−Ｃ５Ｈ５）（ＩＩ）、［Ｃｐ’’２ＺｒＣＨ３］［ＣＨ３Ｂ（Ｃ６Ｆ５）３］（式中、Ｃｐ’’＝１，２−Ｃ５Ｍｅ２Ｈ３）（ＩＩＩ）、Ｍｅ２Ｓｉ（Ｃ５Ｍｅ４）（ＮｔＢｕ）ＭＣｌ２（Ｍ＝Ｔｉ，（ＩＶ）；Ｍ＝Ｚｒ，（Ｖ））、及びＭｅ２Ｓｉ（Ｃ５Ｍｅ４）（ＮｔＢｕ）ＭＣＨ３］［ＣＨ３Ｂ（Ｃ６Ｆ５）３］（Ｍ＝Ｔｉ（ＶＩ）；Ｍ＝Ｚｒ（ＶＩＩ））は、上述の文献の手順から調製した。メチルアルモキサン（ＭＡＯ）は、Ｓｉｇｍａ−Ａｌｄｒｉｃｈ（登録商標）からトルエン溶液として入手し、固体として用いた。ＮＭＲスペクトルは、Ｖａｒｉａｎ  ＸＶＲ  ３００（ＦＴ、３００ＭＨｚ、１Ｈ；７５ＭＨｚ、１３Ｃ）又はＶａｒｉａｎ  ＵＮＩＴＹｐｌｕｓ−４００（ＦＴ、４００ＭＨｚ，１Ｈ；１００ＭＨｚ、１３Ｃ；７９．５ＭＨｚ、２９Ｓｉ）機器のいずれかで記録し、１Ｈ、１３Ｃ、２９Ｓｉの化学シフトは内部溶媒を基準とする。ポリマー中のシリルモノマーの取り込み率は、その１Ｈ  ＮＭＲスペクトルにおける対応する共鳴の積分に基づいて計算した。ポリマーサンプルのゲル透過クロマトグラフィー（ＧＰＣ）分析は、屈折率検出器を備えるＷａｔｅｒｓ  １５０  ＣＶ  ｐｌｕｓクロマトグラフィー及びポリスチレン標準による万能補正を用いるキャピラリー粘度計において高温で実施した。
【００６８】
トルエン中触媒量の［Ｃｐ’２ＺｒＣＨ３］［ＣＨ３Ｂ（Ｃ６Ｆ５）３］（式中、Ｃｐ’＝η−Ｃ５Ｍｅ５）（Ｉ）の存在下で、ビニルトリメチルシランを室温でエチレンと急速に共重合させて、シリル官能化ポリエチレンを得た。ポリマーを濾過によって回収し、酸性化したメタノール及びアセトンで洗浄し、真空下で乾燥させた。結果を以下に示す表１に要約するが、表中、Ｍｎは、数平均分子量（ｇ／ｍｏｌ）であり、Ｍｗは、重量平均分子量（ｇ／ｍｏｌ）であり、Ｍｗ／Ｍｎは、多分散性指数を提供する。
【表１】
2014508198.tif 000013
ａ  全ての重合反応は、別途記載のない限り、２３℃で［Ｃｐ’２ＺｒＭｅ］［ＭｅＢ（Ｃ６Ｆ５）３］（１０ｍｇ、０．０１１ｍｍｏｌ）を用いて実施した；ｂ １Ｈ−ＮＭＲスペクトルに基づく、コポリマーにおけるシランモノマーの取り込み；ｃ  標準としてポリスチレンを用いるＧＰＣ分析によって求めた；
ｄ  触媒は、ＣＰ’２ＳｍＨ（１０ｍｇ、０．０２４ｍｍｏｌ）である。
【００６９】
１４０℃でトリクロロベンゼン／Ｃ２Ｄ２Ｃｌ４において記録したポリマーの１Ｈ−ＮＭＲから、ポリマーへのシリルモノマーの取り込みが明らかになった。０．０５ｐｐｍにおける共鳴は、トリメトキシシリル基に特徴的であり、１．３２ｐｐｍにおける強いシグナルは、ポリエチレンプロトンに割り当てられた。生成物中におけるＳｉＭｅ３部分の存在が、ビニルトリメチルシランとポリエチレンとのポリマー又はオリゴマーの単なる物理的混合物ではないことが、トリクロロベンゼンに再溶解させ、メタノールの添加によって沈殿させた後に１Ｈ  ＮＭＲスペクトルにおけるポリエチレンの共鳴に対してトリメトキシシリルのピークの強度が変化しなかったという事実によって立証された。同様の試験を他のポリマー生成物にも適用したところ、溶液中のビニルトリメチルシランの濃度の上昇が、ポリマーの分子量の減少を引き起こしたことがわかったが、コポリマーにおけるＳｉＭｅ３の取り込み率に対する効果は、微々たるものであった（表１中エントリー１〜２）。
【００７０】
また、極性ビニルシランを触媒量の触媒Ｉの存在下でエチレンと共重合させて、シリル官能化ポリエチレンを得ることもできる。金属中心部の極度に求電子的な特徴によって、ビニルシランのシリコンにおける嵩高な極性基（−ＮＭｅ２、−ＯＴＭＳ、−ＯｔＢｕ）は、「マスキング」基として作用して、金属中心部に対するヘテロ原子の配位及び触媒の不活化を防ぐことができる。
【００７１】
表１のエントリー１〜３に示す通り、特開２００８−１７７９１２号に開示されているビニルトリメチルシランは、非常に低い収量及び低いＭｎｃ（エントリー３）をもたらすが高シランモノマー含量を添加しない限り、コモノマーの取り込み率（エントリー１〜２）が低かった。表１のエントリー４〜１０に示す通り、シリルモノマーは、エチレンと共重合して、高分子量のシリル官能化ポリエチレンを生成した。また、シランモノマー濃度の上昇により、シランモノマーの取り込み率が高く且つ低分子量であるポリマーの形成がもたらされた（表１のエントリー６〜８）。例えば、ＳｉＭｅ３と同様の分子量、シランモノマー取り込み、及び多分散性を有するコポリマーは、エチレンをＣＨ２＝ＣＨＳｉＭｅ２（ＮＭｅ２）、ＣＨ２＝ＣＨＳｉＭｅ２（ＯＴＭＳ）又はＣＨ２＝ＣＨＳｉＭｅ２（ＯｔＢｕ）と共重合させたときに得られた（表１のエントリー４、６、９）。これは、その立体障害が同程度であることに起因し得る。ＣＨ２＝ＣＨＳｉ（ＯＭｅ）３とエチレンとの直接重合は、恐らくＩのシクロペンタジエニル環における５つのメチル基によって発揮される「脱遮蔽」効果に起因し、これは、極性シリル基が金属中心部に接近するのを防ぐことができる。
【００７２】
特定の理論に縛られるものではないが、ビニルシランモノマーのコポリマーへの取り込みを増加させるために少なくとも２つの戦略が利用され得ると考えられる。１つのアプローチは、異なるモノマー間の立体識別が少ない、より立体的に開かれた触媒を使用することである。以下でより詳細に論じる第２のアプローチは、プロピレン又は１−ブテン等の、エチレンよりも立体的に妨害されるオレフィンを用いることによってオレフィンの挿入率を低下させることである。
【００７３】
（実施例２）
１つの実施形態では、１つのシクロペンタジエニル（Ｃｐ）環が立体的にそれほど妨害されないアミド基によって置換されている第ＩＶ族束縛構造触媒（ＣＧＣ）を用いて第１のアプローチを試験した。これら触媒の使用により、以下に示す表２からわかるように、コポリマーへのシリルモノマーの取り込みが実質的に増加した（表中、Ｍｎは、数平均分子量（ｇ／ｍｏｌ）であり、Ｍｗは、重量平均分子量（ｇ／ｍｏｌ）であり、Ｍｗ／Ｍｎは、多分散性指数を提供する）。
【表２】
2014508198.tif 000014
ａ  全ての重合反応は、トリメチルビニルシラン（１ｍＬ）及びトルエン（１０ｍＬ）中で、触媒としてＭｅ２ＳｉＣｐ’’（ｔＢｕＮ）（ＭＣｌ２／ＭＡＯ（１：１５０）を用いて実施した；ｂ １Ｈ−ＮＭＲスペクトルに基づく、コポリマーへのシランモノマーの取り込み；ｃ  標準としてポリスチレンを用いたＧＰＣ分析によって求めた。
【００７４】
Ｍｅ２Ｓｉ（Ｃ５Ｍｅ４）（ＮｔＢｕ）ＴｉＣｌ２（ＩＶ）は、メチルアルモキサン（ＭＡＯ）と混合したとき（比：１／５０）、２３℃でトルエン中にてＳｉＭｅ３とエチレンとの共重合を触媒し、粘着質のポリマーを生成し、これは、室温でトルエンに中程度に可溶性であった（表２のエントリー１１）。図１からわかるように、トルエン−ｄ８で記録された１Ｈ  ＮＭＲスペクトルは、３５％ものＳｉＭｅ３がコポリマーに取り込まれたことを示す。ポリマーの比較的低い分子量に起因して、末端基がＮＭＲ分光法によって観察された。
【００７５】
重合温度を６０℃まで上昇させると、ビニルシランの取り込みは、３５％から２２％に低下し（表２のエントリー１１、１２）、分子量も低下した。後者の傾向は、熱がβ−Ｈ脱離を介してポリマー連鎖移動を誘導するという一般的な観察結果と一致していた。コポリマーへのシリルモノマーの取り込みの減少は、重合温度を低下させたときにもみられた。他の点で同一の条件下では、Ｍｅ２Ｓｉ（Ｃ５Ｍｅ４）（ＮｔＢｕ）ＺｒＣｌ２（Ｖ）／ＭＡＯ触媒は、室温でＴｉ同族体よりも低い活性を有しており、分子量が低く且つシランの取り込みも少ないポリマーが得られた。しかし、温度の上昇は重合活性及びポリマーへのシリルモノマーの取り込みを高めた。Ｚｒ触媒を用いて得られたポリマーは、Ｔｉ触媒を用いて得られたポリマーと同様の微細構造を有していた。カチオン性錯体［Ｍｅ２Ｓｉ（Ｃ５Ｍｅ４）（ＮｔＢｕ）ＭＣＨ３］［ＣＨ３Ｂ（Ｃ６Ｆ５）３］（Ｍ＝Ｔｉ；ＶＩ；Ｚｒ，ＶＩＩ）も、エチレンとＳｉＭｅ３との共重合を触媒し、活性が低いことを除いてＭｅ２Ｓｉ（Ｃ５Ｍｅ４）（ＮｔＢｕ）ＭＣｌ２／ＭＡＯと同様のコポリマーが得られた。
【００７６】
ビニルシランとプロピレンとの共重合
別の実施形態では、第１のα−オレフィンは、ビニルシランを含み、第２のα−オレフィンは、プロピレンを含む。より立体的に妨害されるプロピレンの使用は、オレフィンの挿入率を低下させ、コポリマーへのビニルシランモノマーの取り込みを増加させることができる。
【００７７】
ビニルシランとプロピレンとを共重合させるための１つの例示的な方法では、電磁棒を備える炎にあてられた２５ｍＬ丸底フラスコに、グローブボックス内で触媒を入れた。容器を閉じ、グローブボックスから取り出し、高真空ラインに接続した。次いで、測定した量のトルエン及びビニルシランを−７８℃のフラスコ内に凝結させた。混合物を室温（２３℃）まで加温し、激しく撹拌しながらプロピレン（０．１ＭＰａ（１ａｔｍ））に曝露した。測定した反応時間後、少量のメタノールを添加することによって重合をクエンチした。揮発物を真空下で除去し、ポリマー残渣を熱ヘキサンで抽出し、溶媒を蒸発させることによって回収し、高真空下で乾燥させ、計量して収量を求めた。
【００７８】
（実施例３）
より嵩高なオレフィンとしてのプロピレンの使用を、コポリマーへのシランモノマーの取り込みを増加させる第２の方法として試験した。表３に示す通り、ビニルトリメチルシランとプロピレン（０．１ＭＰａ（１ａｔｍ））との共重合は、立体的により開かれたＣＧＣ触媒ＶＩ、ＶＩＩだけでなく、メタロセン触媒Ｉ、ＩＩ、及びＩＩＩを用いた場合も、得られたポリマー／オリゴマー中のシリルモノマーの取り込みの割合を大きく増加させた。
【表３】
2014508198.tif 000015
ａ  重合反応は、０．０１ｍｍｏｌの触媒を用いてトルエン（１０ｍＬ）中で実施した；ｂ １Ｈ−ＮＭＲによるコポリマーへのシランモノマーの取り込み；ｃ  標準としてポリスチレンを用いたＧＰＣ分析によって求めた。
【００７９】
シリルモノマーの取り込みは、モノマー濃度を上昇させることによって増加させることができる（表３のエントリー２）が、その代り重合活性は低下する。対照的に、ＳｉＭｅ３のコポリマーへの取り込みは、同一条件下において触媒ＩＩ、ＩＩＩ、ＶＩ、又はＶＩＩでは大きく増加した。しかし、コポリマー／オリゴマーにおけるシリルモノマーの取り込みの割合と触媒の立体不飽和との間に明らかな相関は存在しなかった。
【００８０】
「具体的には」、「好ましくは」、「一般的に」及び「典型的に」等という用語は、本明細書において、請求される発明の範囲を制限するため、又は請求される発明の構造又は機能にとって特定の特徴が重大、不可欠、又は更には重要であることを示すために利用されるものではないことに留意されたい。むしろこれらの用語は、本発明の特定の実施形態において使用してもしなくてもよい代替的又は追加的特徴を強調することを単に意図している。また、「実質的に」及び「約」等の用語は、本明細書において、任意の量的比較、値、測定、又は他の表現に起因し得る固有の不確実性の程度を表すことに留意されたい。
【００８１】
本発明の詳細説明及びその特定の実施形態への参照により、添付の請求項に定義される本発明の範囲を逸脱することなく、修正及び変形が可能であることが明らかであろう。より具体的には、本発明の一部の態様は、本明細書において、好ましい又は特に有利であると特定されていても、本発明は、本発明のこれらの好ましい態様に必ずしも制限されないと考えられる。
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
下記式：
Ｒ”ＣＨ＝ＣＨ−（Ｚ）ｍ−（ＣＨ２）ｎＳｉＲａＲ’（３−ａ）
（式中、Ｚは、電子求引部分であり、ｍは、０又は１であり、ｎは、０〜３０の整数であり、Ｒは、アルコキシ基、アミン基、メルカプト基、アルキルシリルオキシ基、又はハロゲン含有基を表し、ａは、１以上３以下の値を有し；Ｒ’は、ヒドロカルビル基を表し、Ｒ”は、Ｈ、又は、−ＣＨ＝ＣＨ−結合、芳香環を含有する部分若しくは−ＣＨ＝ＣＨ−に共役しているＣ＝Ｃ結合に対して電子求引効果又は任意の他の活性化効果を有する基を表す）
を有する第１のオレフィンと、
一般式ＣｘＨ２ｘ（式中、ｘは、１〜３０の整数である）を有するα−オレフィンと、
を、触媒量の第ＩＶ族触媒の存在下で、シリル官能化ポリオレフィンを生成するのに十分な時間反応させることを含む、シリル官能化ポリオレフィンの製造方法。
【請求項２】
前記α−オレフィンが、エチレン及びプロピレンからなる群から選択されるか、又は、Ｒが独立して、アルコキシ基及びアミン基からなる群から選択される、請求項１に記載の方法。
【請求項３】
前記第ＩＶ族化合物が、第ＩＶ族メタロセン錯体を含む、請求項１に記載の方法。
【請求項４】
前記第ＩＶ族触媒をアルキル化することができる共触媒を組み合わせることを更に含む、請求項３に記載の方法。
【請求項５】
前記共触媒が、メチルアルモキサンを含む、請求項４に記載の方法。
【請求項６】
前記第ＩＶ族触媒が、式：［（Ｃ５Ｍｅ５）２ＺｒＭｅ］［ＭｅＢ（Ｃ６Ｆ５）３］を有する第ＩＶ族メタロセン；又は
式：［（１，２−Ｃ５Ｍｅ２Ｈ３）２ＺｒＭｅ］［ＭｅＢ（Ｃ６Ｆ５）３］を有する第ＩＶ族メタロセン；又は
式：［（Ｃ５Ｈ５）２ＺｒＭｅ］［ＭｅＢ（Ｃ６Ｆ５）３］を有する第ＩＶ族メタロセンを含む、請求項３に記載の方法。
【請求項７】
前記第ＩＶ族化合物が、第ＩＶ族束縛構造触媒（ＣＧＣ）を含む、請求項１に記載の方法。
【請求項８】
前記触媒が、下記式：
Ｍｅ２Ｓｉ（Ｃ５Ｍｅ４）（ＮｔＢｕ）ＭＣｌ２
（式中、Ｍは、チタン及びジルコニウムからなる群から選択される）
を有する第ＩＶ族ＣＧＣ；又は
下記式：
Ｍｅ２Ｓｉ（Ｃ５Ｍｅ４）（ＮｔＢｕ）ＭＣＨ３］［ＣＨ３Ｂ（Ｃ６Ｆ５）３］
（式中、Ｍは、チタン及びジルコニウムからなる群から選択される）
を含む第ＩＶ族ＣＧＣ；又は
下記式：
Ｍｅ２Ｓｉ（Ｃ５Ｍｅ４）（ＮｔＢｕ）ＴｉＣｌ２を含む第ＩＶ族ＣＧＣ、
を含む、請求項７に記載の方法。
【請求項９】
ｍが１であり、ＺがＣ（Ｏ）Ｏ−であり、ｎが１〜６からなり、ａが３であり、Ｒがアルコキシ基である、請求項１に記載の方法。
【請求項１０】
前記シリルモノマーの取り込みが、得られるポリマー中０．５モルパーセント超であり、好ましくは、１モルパーセント超である、請求項１に記載の方法。
【請求項１１】
前記ＣＧＣが、１：５０以上のモル比でメチルアルモキサンを含む共触媒と混合される、請求項７に記載の方法。
【請求項１２】
前記溶媒が、トルエン、キシレン、メシチレン、ヘキサン、ヘプタン、オクタン、及びこれらの組合せからなる群から選択される、請求項１に記載の方法。
【請求項１３】
前記シリル官能化ポリオレフィンが、約０．５モルパーセント〜約３５モルパーセントのシリルモノマー、及び約６５モルパーセント〜９９．５モルパーセントのポリオレフィンを含む、請求項１に記載の方法によって製造されるシリル官能化コポリマー。
【請求項１４】
前記触媒が、第ＩＶ族化合物を含む、請求項１３に記載の組成物。
【請求項１５】
前記第ＩＶ族触媒が、下記式：
Ｍｅ２Ｓｉ（Ｃ５Ｍｅ４）（ＮｔＢｕ）ＭＣｌ２
（式中、Ｍは、チタン又はジルコニウムから選択される）
を含む、請求項１４に記載の組成物。
【請求項１６】
前記第ＩＶ族触媒が、メチルアルモキサンと混合されるか、又は、
前記α−オレフィンが、エチレンを含む、請求項１３に記載の組成物。
【請求項１７】
前記シリル官能化ポリマーを物品に成形し、次いで、水分に曝露することによって架橋することを特徴とする、請求項１に記載の方法。
【請求項１８】
充填材又は基材又は接着剤、インク、塗料、若しくはコーティングに対する極性の低いポリマーの接着を改善するための接着促進剤としての、請求項１〜１２のいずれか一項に記載の方法によって製造されるシリル官能化ポリマーの使用。
【請求項１９】
より高い極性を有するポリマーに対する極性の低いポリマーの相溶性を改善して新規合金を形成するための相溶化剤としての、請求項１３に記載の又は請求項１〜１２のいずれか一項に記載の方法によって製造されるシリル官能化ポリマーの使用。
【請求項２０】
請求項１３に記載の又は請求項１〜１２のいずれか一項に記載の方法によって製造されるシリル官能化ポリマーに、発泡剤、水分、及び縮合触媒をともに添加することを特徴とする、発泡ポリマーの形成方法。
【国際調査報告】
2014508198.tif 000016
2014508198.tif 000017
2014508198.tif 000018
2014508198.tif 000019